ВЫДЕЛЕНИЕ УРАНОВЫХ СОЕДИНЕНИЙ ИЗ ФОСФОРНОЙ КИСЛОТЫ, ПОЛУЧЕННОЙ МОКРЫМ СПОСОБОМ

1. Способ выделения урановых соединений из фосфорной кислоты, полученной мокрым способом (WPA), включающий:
уменьшение содержания железа в WPA;
понижение валентности всего остающегося в WPA железа; и
извлечение урановых соединений из WPA.
2. Способ по п.1, дополнительно включающий:
отделение от WPA побочной фракции, имеющей большую концентрацию урановых соединений, чем WPA, путем пропускания WPA через фильтрующую мембрану с получением чистого фильтрата WPA и ретентата в качестве побочной фракции, при этом ретентат имеет большую концентрацию урановых соединений, чем концентрация урана в фильтрате.
3. Способ по п.2, отличающийся тем, что фильтрующую мембрану выбирают из ультрафильтрующей или нанофильтрующей мембраны либо комбинации этого, и она имеет размер пор в диапазоне от 1 до 1000.
4. Способ по п.1, отличающийся тем, что уменьшение содержания железа в WPA включает в себя осаждение железа в виде железоаммонийного фосфата.
5. Способ по п.4, отличающийся тем, что осаждение железа в виде железоаммонийного фосфата включает в себя прибавление аммиака, образование осадка, отделение осадка от WPA.
6. Способ по п.5, дополнительно включающий увеличение редокс-потенциала WPA до величины приблизительно 500 мВ (как измерено по отношению к электроду сравнения Ag/AgCI/насыщенный KCI) перед добавлением аммиака.
7. Способ по п.6, отличающийся тем, что увеличение редокс-потенциала WPA до величины приблизительно 500 мВ включает в себя добавление по меньшей мере одного из следующих компонентов - воздуха, кислорода и перекиси водорода, для обеспечения превращения двухвалентного железа в трехвалентное железо.
8. Способ по п.1, отличающийся тем, что уменьшение валентности железа в WPA включает в себя восстановление трехвалентного железа до двухвалентного железа.
9. Способ по п.8, отличающийся тем, что восстановление трехвалентного железа до двухвалентного железа включает в себя контактирование WPA с соединением, выбранным из одного или нескольких компонентов группы, включающей железофосфорное соединение, железокремниевое соединение и металлическое железо.
10. Способ по п.8, отличающийся тем, что восстановление трехвалентного железа до двухвалентного железа включает в себя электролитическое восстановление в электролитической ячейке.
11. Способ по п.1, отличающийся тем, что извлечение урановых соединений включает в себя ионообменный процесс.
12. Способ по п.11, отличающийся тем, что ионообменный процесс включает в себя пропускание WPA через многоступенчатую систему хелатирующих ионообменных колонок и элюирование системы ионообменных колонок.
13. Способ по п.1, отличающийся тем, что извлечение урановых соединений включает в себя процесс жидкостной экстракции.
14. Способ по п.13, отличающийся тем, что процесс жидкостной экстракции включает в себя окисление WPA и последующую многостадийную систему жидкостной экстракции.
15. Способ выделения урановых соединений из фосфорной кислоты, полученной мокрым способом (WPA), включающий:
уменьшение содержания железа в WPA;
понижение валентности железа в WPA;
и извлечение урановых соединений из WPA,
где уменьшение содержания железа в WPA включает осаждение железа в виде железоаммонийного фосфата;
где уменьшение валентности железа в WPA включает в себя восстановление трехвалентного железа до двухвалентного железа путем контактирования WPA с соединением, выбранным из одного или нескольких компонентов группы, включающей железофосфорное соединение, железокремниевое соединение и металлическое железо, и
где извлечение урановых соединений включает в себя ионообменный процесс, включающий пропускание WPA через многоступенчатую систему хелатирующих ионообменных колонок и элюирование системы ионообменных колонок.
16. Способ выделения урановых соединений из фосфорной кислоты, полученной мокрым способом (WPA), включающий:
уменьшение содержания железа в WPA; и
извлечение урановых соединений из WPA,
где уменьшение содержания железа в WPA включает в себя осаждение железа в виде железоаммонийного фосфата, и
где извлечение урановых соединений включает в себя процесс жидкостной экстракции, включающий окисление WPA и последующую многоступенчатую систему жидкостной экстракции.